"グリホサート化合物とジヨードメチル-p-トリルスルホンとを含む相乗的抗微生物組成物。前記グリホサート化合物がグリホサート亜鉛を含む請求項1に記載の相乗的抗微生物組成物。前記ジヨードメチル-p-トリルスルホン:前記グリホサート亜鉛の重量比が0.1:1~10:1である、請求項2に記載の相乗的抗微生物組成物。前記ジヨードメチル-p-トリルスルホン:前記グリホサート亜鉛の重量比が0.33:1~10:1である、請求項2に記載の相乗的抗微生物組成物。請求項3に記載の相乗的抗微生物組成物を建築材料に添加する工程を含む、建築材料における微生物の成長を阻止または成長を制御する方法。請求項3に記載の相乗的抗微生物組成物を含むコーティング組成物。請求項6に記載のコーティング組成物の層を基体に適用し、並びに前記コーティング組成物を乾燥させるかまたは前記コーティング組成物が乾燥できるようにすることを含む方法により製造された乾燥膜。本発明によって取り組まれる課題は、抗微生物化合物のそのような追加の組み合わせを提供することである。抗微生物化合物は場合によっては、基体に適用されて乾燥膜になる液体コーティング組成物中に含まれる。このような乾燥膜が表面の真菌および藻類を制御し、かつこのような乾燥膜が健康および環境に対してできるだけ少ない悪影響しかもたらさないことが望ましい。以下は、本発明の説明である。本発明の第1の形態は、グリホサート化合物とジヨードメチル-p-トリルスルホンとを含む相乗的抗微生物組成物である。本発明の第2の形態は、本発明の第1の形態の相乗的抗微生物組成物を添加することにより、建築材料における微生物の成長を阻止、または成長を制御する方法である。本発明の第3の形態は、本発明の第1の形態の相乗的抗微生物組成物を含むコーティング組成物である。本発明の第4の形態は、本発明の第3の形態のコーティング組成物から製造された乾燥膜である。以下は本発明の詳細な説明である。本明細書において使用される場合、文脈が明らかに他のことを示さない限りは以下の用語は指定された定義を有する。用語抗微生物化合物とは、微生物の成長を阻止し、または成長を制御することができる化合物をいい;抗微生物化合物には、適用される用量レベル、システム条件および望まれる微生物制御の水準に応じて、殺バクテリア剤、静バクテリア剤、殺真菌剤、静真菌剤、殺藻剤および静藻剤が挙げられる。用語微生物には、例えば、真菌例えば、酵母およびカビ、バクテリアおよび藻類が挙げられる。以下の略語が本明細書を通して使用される:ppm=重量基準の100万分率重量/重量、mL=ミリリットル、ATCC=アメリカンタイプカルチャーコレクション、およびMIC=最小阻止濃度。他に特定されない限りは、温度は摂氏度°Cであり、パーセンテージに関する言及は重量基準重量である。本発明の組成物中の抗微生物化合物のパーセンテージは組成物中の活性成分の全重量、すなわち、溶媒、担体、分散剤、安定化剤もしくは存在しうる他の物質の量を除いた抗微生物化合物自体に基づく。本明細書において使用される場合、DMITSはジヨードメチル-p-トリルスルホンである。本明細書において、ある比率がX以上:1であると称される場合には、その比率はY:1YはX以上であるであることを意味し、並びに本明細書においてある比率がX以下:1であると称される場合には、その比率はZ:1ZはX以下であることを意味する。グリホサートはN-ホスホノメチルグリシンである登録番号1071-83-6。グリホサートは、食品作物における雑草制御のための使用について多くの自治体で承認されている既知の除草剤である。グリホサートの環境に対する比較的小さな影響の指標の1つは様々な藻類に対するその比較的低い活性によって示される。様々な藻類に対するグリホサートの活性を示すいくつかの結果が以下に示される:1注:ECn/EC50有効濃度ECnは所定の期間で集団のnに影響を及ぼす物質の濃度である。EC50はそれが濃度効果曲線において最も正確な点なので、広く使用されている。EbC50バイオマス藻類についての半有効濃度:特定の期間にわたって、対照サンプルと比較したバイオマスの増加を50低減させる物質の濃度。ErC50成長速度藻類についての半有効濃度:特定の期間にわたって、対照サンプルと比較した藻類細胞の成長速度を50低減させる物質の濃度。上記データはグリホサートが藻類に対して比較的小さな影響しか有さず、このことはグリホサートが環境に対して比較的小さな影響しか有さないことを示す。この特徴はコーティング組成物に含まれうる抗微生物材料に望ましいと考えられる。本発明はグリホサート化合物の使用を伴う。本明細書において使用される場合、グリホサート化合物とはグリホサートもしくはグリホサート塩を意味する。グリホサート塩はグリホサートの金属塩である。好適な金属には、アルカリ金属アルカリ土類金属および遷移金属が挙げられる。グリホサート塩はグリホサートよりも好ましい。より好ましいのはグリホサートの遷移金属塩であり;最も好ましいのはグリホサート亜鉛である。グリホサートは水中での比較的高い溶解度を有する。乾燥したコーティングおよび建築材料は水にさらされ、この水は高可溶性の化合物を乾燥コーティングもしくは建築材料から除去する傾向があり得たので、水中でのこの比較的高い溶解度は、コーティング組成物もしくは他の建築材料に含まれうる抗微生物材料としては好ましくない。好ましいのは水中に20°Cで3g/l以下の溶解度を有するグリホサート塩であり、より好ましいのは1g/l以下であり、より好ましいのは0.3g/l以下である。グリホサート塩は健康および環境に対してグリホサートの影響と類似した影響を有するであろうと考えられるから、グリホサート塩は健康および環境に対して比較的小さな影響しか有しないであろうと考えられる。本発明はグリホサート化合物とDMITSとの双方を含む組成物に関連する。この組成物が殺生物剤として相乗的に有効であることが驚くべきことに見いだされた。グリホサート亜鉛とDMITSとの双方を含む組成物が殺生物剤として相乗的に有効であることが特に驚くべきことに見いだされた。DMITS:グリホサート化合物の好ましい重量比は0.1:1~10:1である。好ましくは、DMITS:グリホサート化合物の重量比は0.33以上:1である。好ましくは、DMITS:グリホサート化合物の重量比は10以下:1である。グリホサート化合物とDMITSとの混合物はコーティング組成物中に含まれうる。グリホサート化合物とDMITSとはコーティング組成物に別々に、またはその混合物もしくはその組み合わせとして添加されうる。好ましいコーティング組成物は液体である。コーティング組成物は水性もしくは非水性でありうる。水性コーティング組成物は、コーティング組成物の重量を基準にして40重量以上の水を含む。グリホサート化合物とDMITSとが塗料もしくは他のコーティング組成物中に含まれる実施形態の中では、好ましいコーティング組成物は液体組成物、特に水性媒体中のポリマーの分散物を含む組成物である。塗料および他のコーティング組成物に加えて、本発明の殺生物剤の組み合わせは建築材料、例えば、接着剤、コーキング材、目地材、シーラント、ウォールボードなど、ポリマー、プラスチック、合成および天然ゴム、紙製品、ガラス繊維シート、断熱材、外断熱仕上げシステム、屋根用および床用フェルト、建築用プラスター、レンガ、モルタル、石膏板、木材製品および木材-プラスチック複合体の保存に特に有用である。本発明の殺生物剤の組み合わせが建築材料中に存在する場合には、その表面での微生物の成長を阻止するように、この殺生物剤の組み合わせのいくらかもしくは全部がその建築材料の表面に、もしくはその建築材料の表面の充分近くに存在するのが好ましい。ある実施形態においては、本明細書において開示された殺生物剤の組み合わせを含むラテックス塗料もしくは他の液体コーティング組成物が使用される。コーティング組成物はそのコーティング組成物の層が基体に容易に適用され、次いで乾燥させられもしくは乾燥できるようにされて、乾燥膜を形成することができるように設計される。コーティング組成物はバインダーを含む。バインダーは以下の1種以上を含む:1種以上のポリマー、1種以上のオリゴマーおよび/または1種以上のモノマー。バインダー中のオリゴマーおよびモノマーは乾燥膜の形成中もしくは形成後に重合および/または架橋するように設計される。バインダー中のポリマーは乾燥膜の形成中もしくは形成後に架橋するように設計されてよく、またはされなくてよい。コーティング組成物は場合によっては1種以上の顔料を含む。顔料は小さな固体粒子の形態の鉱物もしくは有機物質である。顔料は乾燥膜に完全なもしくは部分的な不透明さを提供する。殺生物剤の組み合わせは、塗料もしくは他の液体コーティング組成物の適用後に得られる乾燥膜コーティングの保存に有用である。好ましくは、抗微生物組成物は本明細書に開示される殺生物剤の組み合わせの1種以上を含む水性ラテックス塗料であるか、またはこの塗料をある表面に適用して得られる乾燥膜コーティングである。水性ラテックス塗料はバインダーがラテックスの形態すなわち、水全体にわたって分散したポリマー粒子の形態のポリマーである水性液体コーティング組成物である。より好ましいのはバインダーが1種以上のアクリルポリマーを含む水性ラテックス塗料である。典型的には、微生物の成長を制御するための本発明の殺生物剤の組み合わせの量は100ppm~10,000ppm活性成分である。好ましくは、組成物の活性成分は少なくとも300ppm、好ましくは少なくとも500ppm、好ましくは少なくとも600ppm、好ましくは少なくとも700ppmの量で存在する。好ましくは、組成物の活性成分は8,000ppm以下、好ましくは6,000ppm以下、好ましくは5,000ppm以下、好ましくは4,000ppm以下、好ましくは3,000ppm以下、好ましくは2,500ppm以下、好ましくは2,000ppm以下、好ましくは1,800ppm以下、好ましくは1,600ppm以下の量で存在する。上で言及された濃度は殺生物剤の組み合わせを含む液体組成物中のものであり、乾燥膜コーティングにおける殺生物剤のレベルはより高いであろう。本発明は、特許請求の範囲に特定された殺生物剤の組み合わせのいずれかを建築材料、特に乾燥膜コーティングに組み込むことにより、建築材料、特に乾燥膜コーティングにおける微生物の成長を妨げるための方法も包含する。典型的には、藻類および/または真菌の成長を阻止するために抗微生物組成物が使用される。本発明の組成物はグリホサート化合物とDMITSとを含む。いくつかの実施形態は1種以上の追加の抗微生物化合物を含むことができると考えられる。グリホサート亜鉛は、亜鉛とグリホス酸glyphosicacidとの組み合わせから予想されるであろう結果との比較において予想外の相乗的抗微生物作用を示すと期待される。以下は本発明の実施例である。グリホサート亜鉛が以下のように合成された。まず、以下のように予備調製が行われた。15~20gのグリホサート酸がオーブン内で80~90°Cで一晩乾燥させられた。脱イオンDI水中のNaOHの1M溶液が製造された。グリホサート溶液が以下のように製造された。スターラーバーを備えた600mLのビーカーに200mLのDI水が計り取られた。中程度のスピードで攪拌プレート上で攪拌しつつ、15gのグリホサート酸がゆっくりとビーカー内の水に添加された。温度が60~70°Cに上げられてグリホサートを溶解させた;温度は温度計で監視された。pHが6.0に至るまで1MのNaOHが添加された。このグリホサートは約2.4のpHで溶解した。この混合物は5~10分間攪拌された。亜鉛溶液が以下のように製造された。スターラーバーを備えた400mLのビーカーに100mLのDI水が計り取られた。36.25gの塩化亜鉛試薬等級、98以上、シグマアルドリッチ、材料208086が秤量ボートに計り取られた。攪拌プレート上で混合しつつ、ビーカー内の水に塩化亜鉛がゆっくりと添加された。溶液は65°Cまで加熱された。グリホサート亜鉛溶液は以下のように製造された。9-インチのパスツールピペットを用いて亜鉛溶液はグリホサート溶液に添加された。グリホサート溶液への少量の亜鉛溶液の各添加の後で、沈殿物は溶解し、その後さらに亜鉛溶液が添加された。沈殿物がもはや溶解しなくなったときに、pHが5に調節された。残りの亜鉛溶液がグリホサート溶液に注がれ、この混合物が一晩攪拌された。注:溶液のpHの制御は所望の生成物を得るために非常に重要である。ここで報告された製造の際に、pHの値が5を超えないように注意された。グリホサート亜鉛ろ過が以下のように行われた。ブフナー漏斗、およびフラスコシールを用いて接続されかつ水真空ポンプにつながれたフィルターフラスコを使用してろ過装置が組み立てられた。41ワットマン商標ろ紙が漏斗内に配置された。ポンプが駆動され、ろ紙上にDI水が注がれて真空を造り出した。グリホサート亜鉛スラリーはろ紙上にゆっくりと注がれ、次いで高温約50°CDI水で1回洗浄され、次いでイソプロピルアルコールIPAで2回すすがれた。グリホサート亜鉛最終製造は以下のように行われた。グリホサート亜鉛沈殿物を収容しているろ紙が取り外され、大きなパイレックス登録商標皿内に置かれた。この皿は金属ホイルで覆われ、通気のためにそのホイルにいくつかの穴が開けられた。この沈殿物はオーブン内で80~90°Cで一晩乾燥させられた。次いで、この沈殿物はあらかじめ質量測定された清浄なラベルを付されたガラス瓶の中に計り分けられ、その沈殿物の質量が記録された。抗微生物試験のためのサンプル調製は以下のように行われた。試験される活性成分最大合計濃度をもたらすように、殺生物剤を含まない白色アクリルラテックス塗料に単独の殺生物剤もしくは殺生物剤のブレンドが後添加された。次いで、試験のための目標濃度をもたらすように、殺生物剤を含まないアクリルラテックス塗料でこの塗料が希釈された。試験される殺生物剤ブレンドの種類に応じて、殺生物剤合計濃度は400~3300ppmで変動した。殺生物剤添加もしくは希釈の後で、均質さが達成されるまで少なくとも1分間、各サンプルは手作業で混合された。塗料サンプルのそれぞれおよびコントロールサンプル殺生物剤を含まないが使用され、0.0762mm3milのバードバーアプリケータを使用して黒色プラスチック-ビニルクロライド/アセタートコポリマーパネルレネタカンパニー、ニュージャージー州モーウォー上に膜を製造した。このパネルは、太陽光への直接の曝露を避けつつ少なくとも2日間完全に乾燥させられた。正方形のディスク0.5インチ2;1.27cm2が各パネルから切り出されて、真菌および藻類有効性試験のための基材として使用された。このサンプルサイズは、このサンプルディスクが試験プレートのウェルに配置された場合の寒天境界を可能にした。各サンプルは二重に試験された。試験条件は以下の通りであった。微生物の成長をサポートするために、好適な培地緑藻植物ChlorophytesについてBOLDの3N、シアノバクテリアについてはBG-11、および真菌についてはPDAが使用された。試験プレートは、藻類については、室温25°C~26°Cで、サイクル化された明暗環境で4週間維持された。真菌有効性試験のためのプレートは30°Cで4週間維持された。インキュベーション期間の終わりに、サンプルは目に見える微生物の成長によって覆われた領域のパーセントについて集計された。藻類接種物は以下の通りであった。真菌接種物は以下の通りであった。藻類有効性は以下のように試験された改変されたASTM5589。ASTM5589は藻類汚損に対する様々なコーティング塗料を含むの抵抗性を決定するための標準加速試験方法である。高スループットスクリーニングを提供するために、この方法はペトリ皿から6ウェルプレートにスケールダウンされた。滅菌鉗子を用いて1つの試験片が塗布面が上を向くように寒天プラグの中央上にに配置された。藻類接種物は等しい濃度約1×106cfu/mlかつ等しい体積接種されるサンプルの数に応じての同様に成長している生物を混合することにより調製された。この相乗効果試験においては、試験接種物として混合された藻類の3つのプールが調製された;BG-11培地で成長させられたシアノバクテリアの混合物であるグロエオカプサGloeocapsasp.およびユレモ属Oscillatoriasp.;混合されBold培地で成長させられた単細胞緑藻植物であるクロレラChlorellasp.、クロレラケスレリChlorellakessleriおよびイシクラゲNostoccommune;混合され、Bold培地で成長させられた糸状藻類であるスミレモTrentepohliaaurea、トレンテポーリアオダラタTretepohliaodorataおよびキャロスリックスパリエンティナCalotrixparientina。試験される試験片を収容する各ウェルに400μlの生物混合物約1×106cfu/mlが接種され、表面全体塗料膜およびそれを取り囲む寒天が均一に覆われたことを確実にした。このプレートは室温25°C~26°Cで明相OTT-LiteモデルOTL4012P、40ワット、26Kルーメンおよび暗相への周期的な曝露を伴い、4週間にわたってインキュベートされた。各週の終わりに、覆われた領域のパーセントについて5刻みで、覆われた合計領域が評価された。真菌有効性は以下のように試験された改変されたASTM5590。ASTM5590は真菌汚損に対する様々なコーティング塗料を含むの抵抗性を決定するための標準加速試験方法である。高スループットスクリーニングを提供するために、この方法はペトリ皿から6ウェルプレートにスケールダウンされた。試験をセットアップするために、寒天プラグが滅菌6ウェルプレートの各ウェルの底に配置された。滅菌鉗子を用いて1つの試験片が塗布面が上を向くように寒天プラグの中央上にに配置された。真菌接種物は等しい濃度約1×106cfu/mlかつ等しい体積試験されるサンプルの数に応じての同様に成長している生物を混合することにより調製された。この相乗効果試験のために、試験接種物として混合された真菌の3つのプールが調製された。クラドスポリウムヘルバラムCladosporiumherbarumがトリコデルマビリデTrichodermavirideと混合され;アスペルギルスニガーAspergillusnigerがペニシリウムフニクロサムPenicilliumfuniculosumと混合され;アルターナリアアルターナタAlternariaalternataがオーレオバシディウムプルランスAureobasidiumpullulansと混合された。各ウェルに400マイクロリットルの生物混合物約1×106cfu/mlが接種され、表面全体塗料膜およびそれを取り囲む寒天が均一に覆われたことを確実にした。このプレートは水分の存在下で30°Cで4週間にわたってインキュベートされた。各週の終わりに、覆われた合計領域パーセントが評価され、記録され、並びに5刻みで記録された。相乗効果指数計算は以下のように行われた。SIは、F.C.KullらのAl.方法アプライドマイクロバイオロジーAppliedMicrobiologyVol.91961に基づいて計算される。この検討においてSIは、試験された各微生物に対する個々の殺生物剤によって示される阻止パーセントに基づいて選択された最小阻止濃度で、以下の式に基づいて計算された。SI=Qa/QAQb/QBQa=混合物中での殺生物剤Aの濃度QA=この殺生物剤だけの場合の殺生物剤Aの濃度Qb=混合物中での殺生物剤Bの濃度QB=この殺生物剤だけの場合の殺生物剤Bの濃度この式における1未満のSI値は、混合された殺生物剤の相乗効果が存在することを示す。注:試験された最大濃度でいずれかの活性物質が何らかの阻止を示さなかった場合には、推定SIを計算するためにこの最大濃度が使用され、かつ目標にされていた阻止を達成するにはさらに高い濃度の活性物質が必要とされることを考慮して未満<の印が付けられる。NE=各SI計算において設定された阻止パーセント基準を満たすであろう、試験された濃度での終点なし。グリホサート亜鉛とDMITSとの双方を含む以下に示される組成物が本発明の実施例である。他の組成物は比較の組成物である。グリホサート亜鉛とグリホス酸についての試験結果が以下に示される:グリホサート亜鉛とDMITSとの試験結果は以下の通りであった。DMITS:グリホサート亜鉛の比率0.33:1~10:1の組み合わせは特に有効な相乗効果を示した。"